【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
静電潜像担持体の表面にトナー担持体上のトナーを接触させ、トナー担持体が担持するトナーによって静電潜像担持体の表面の静電潜像を現像する画像形成方法であって、
前記トナー担持体が芯体の周囲に弾性層および表面層を有し、前記表面層が下記条件１）、２）を満足し、
１）前記表面層が下記の樹脂Ａ、Ｂを含有する
樹脂Ａ：ポリプロピレングリコール、またはポリテトラメチレングリコール骨格からなる熱硬化性ポリエーテルポリウレタン樹脂、
樹脂Ｂ：アクリル樹脂
２）前記表面層の微小圧縮試験において、負荷速度９．８×１０-5Ｎ／ｓｅｃで荷重９．８×１０-4Ｎを負荷したときの最大変位量をＸ１００D（μｍ）、荷重２．０×１０-4Ｎ時の変位量をＸ２０D（μｍ）としたとき、
５．０≦Ｘ１００D≦１５．０
０≦Ｘ２０D≦３．０
である
前記トナーが、結着樹脂、着色剤、離型剤を少なくとも含有するトナー粒子と無機微粉体とを有するトナーであり、
トナーの個数平均粒径Ｄ１が３．０乃至８．０μｍであり、
トナーに対する微小圧縮試験において測定される、トナーの粒子径をＤ（μｍ）、トナーの１粒子に負荷速度９．８×１０-5Ｎ／ｓｅｃで荷重９．８×１０-4Ｎを負荷したときの最大変位量をＸ１００T（μｍ）、荷重２．０×１０-4Ｎ時の変位量をＸ２０T（μｍ）としたとき、
Ｄ1−０．２０≦Ｄ≦Ｄ1＋０．２０
０．１０≦Ｘ１００T／Ｄ≦０．９０
０．０１０≦Ｘ２０T／Ｄ≦０．０８０
であることを特徴とする画像形成方法。
【請求項２】
前記樹脂ＢのＴｇが３０℃以上７０℃以下、重量平均分子量が３００００以上１０００００以下であることを特徴とする請求項１に記載の画像形成方法。
【請求項３】
前記トナー担持体の表面層において、全樹脂成分における前記樹脂Ｂの含有率が０．１質量％以上５．０質量％以下であることを特徴とする請求項１または２に記載の画像形成方法。
【請求項４】
前記樹脂Ａと前記樹脂ＢのＳＰ値の差が０．１以上０．９以下であることを特徴とする請求項１乃至３のいずれか一項に記載の画像形成方法。
【請求項５】
前記樹脂Ａの架橋反応前のＳＰ値が８．４以上８．９以下であり、前記樹脂ＢのＳＰ値が７．５以上８．６以下であることを特徴とする請求項１乃至４のいずれか一項に記載の画像形成方法。
【請求項６】
前記樹脂Ａが、ポリプロピレングリコールユニット及び／またはポリテトラメチレングリコールユニットを６０質量％以上８５質量％以下で含有することを特徴とする請求項１乃至５のいずれか一項に記載の画像形成方法。
【請求項７】
前記樹脂Ｂが構成単位として、メタクリル酸メチルユニット（ＭＭＡ）、スチレンユニット、２−エチルヘキシルメタクリレートユニット（ＥＨＭＡ）、ヒドロキシエチルメタクリレートユニット（ＨＥＭＡ）を含有し、かつメタクリル酸メチルユニット（ＭＭＡ）とスチレンユニットのモル比の合計がアクリル樹脂の全構成単位に対して５０％以上９０％以下であるアクリル樹脂であることを特徴とする請求項１乃至６のいずれか一項に記載の画像形成方法。
【請求項８】
フローテスターにおける前記トナーの１００℃での粘度が１．５×１０4以上４．５×１０4以下であることを特徴とする請求項１乃至７のいずれか一項に記載の画像形成方法。
【請求項９】
前記Ｄ（μｍ）、前記Ｘ１００T（μｍ）及び前記Ｘ２０T（μｍ）が、
０．２０≦Ｘ１００T／Ｄ≦０．８０
０．０１５≦Ｘ２０T／Ｄ≦０．０６０
であることを特徴とする請求項１乃至８のいずれか一項に記載の画像形成方法。
【請求項１０】
前記トナー粒子は水系媒体中で製造されることを特徴とする請求項１乃至９のいずれか一項に記載の画像形成方法。
【手続補正２】
【補正対象書類名】明細書
【補正対象項目名】発明の名称
【補正方法】変更
【補正の内容】
【発明の名称】画像形成方法
【手続補正３】
【補正対象書類名】明細書
【補正対象項目名】０００８
【補正方法】変更
【補正の内容】
【０００８】
本願発明者らは、上記課題に鑑み鋭意検討した結果、静電潜像担持体の表面にトナー担持体上のトナーを接触させ、トナー担持体が担持するトナーによって静電潜像担持体の表面の静電潜像を現像する画像形成方法であって、
前記トナー担持体が芯体の周囲に弾性層および表面層を有し、前記表面層が下記条件１）、２）を満足し、
１）前記表面層が下記の樹脂Ａ、Ｂを含有する
樹脂Ａ：ポリプロピレングリコール、またはポリテトラメチレングリコール骨格からなる熱硬化性ポリエーテルポリウレタン樹脂、
樹脂Ｂ：アクリル樹脂
２）前記表面層の微小圧縮試験において、負荷速度９．８×１０-5Ｎ／ｓｅｃで荷重９．８×１０-4Ｎを負荷したときの最大変位量をＸ１００D（μｍ）、荷重２．０×１０-4Ｎ時の変位量をＸ２０D（μｍ）としたとき、
５．０≦Ｘ１００D≦１５．０
０≦Ｘ２０D≦３．０
である
前記トナーが、結着樹脂、着色剤、離型剤を少なくとも含有するトナー粒子と無機微粉体とを有するトナーであり、
トナーの個数平均粒径Ｄ１が３．０乃至８．０μｍであり、
トナーに対する微小圧縮試験において測定される、トナーの粒子径をＤ（μｍ）、トナーの１粒子に負荷速度９．８×１０-5Ｎ／ｓｅｃで荷重９．８×１０-4Ｎを負荷したときの最大変位量をＸ１００T（μｍ）、荷重２．０×１０-4Ｎ時の変位量をＸ２０T（μｍ）としたとき、
Ｄ1−０．２０≦Ｄ≦Ｄ1＋０．２０
０．１０≦Ｘ１００T／Ｄ≦０．９０
０．０１０≦Ｘ２０T／Ｄ≦０．０８０
の関係式を満たすことが、上記課題を解決する必須事項であることを見いだし本発明に至った。
【手続補正４】
【補正対象書類名】明細書
【補正対象項目名】００１３
【補正方法】変更
【補正の内容】
【００１３】
具体的には、静電潜像担持体の表面にトナー担持体上のトナーを接触させ、トナー担持体が担持するトナーによって静電潜像担持体の表面の静電潜像を現像する画像形成方法であって、
前記トナー担持体が芯体の周囲に弾性層および表面層を有し、前記表面層が下記条件１）、２）を満足し、
１）前記表面層が下記の樹脂Ａ、Ｂを含有する
樹脂Ａ：ポリプロピレングリコール、またはポリテトラメチレングリコール骨格からなる熱硬化性ポリエーテルポリウレタン樹脂、
樹脂Ｂ：アクリル樹脂
２）前記表面層の微小圧縮試験において、負荷速度９．８×１０-5Ｎ／ｓｅｃで荷重９．８×１０-4Ｎを負荷したときの最大変位量をＸ１００D（μｍ）、荷重２．０×１０-4Ｎ時の変位量をＸ２０D（μｍ）としたとき、
５．０≦Ｘ１００D≦１５．０
０≦Ｘ２０D≦３．０
である
前記トナーが、結着樹脂、着色剤、離型剤を少なくとも含有するトナー粒子と無機微粉体とを有するトナーであり、
トナーの個数平均粒径Ｄ１が３．０乃至８．０μｍであり、
トナーに対する微小圧縮試験において測定される、トナーの粒子径をＤ（μｍ）、トナーの１粒子に負荷速度９．８×１０-5Ｎ／ｓｅｃで荷重９．８×１０-4Ｎを負荷したときの最大変位量をＸ１００T（μｍ）、荷重２．０×１０-4Ｎ時の変位量をＸ２０T（μｍ）としたとき、
Ｄ1−０．２０≦Ｄ≦Ｄ1＋０．２０
０．１０≦Ｘ１００T／Ｄ≦０．９０
０．０１０≦Ｘ２０T／Ｄ≦０．０８０
の条件を満たすことが上記課題を解決するために必須となる。
【手続補正５】
【補正対象書類名】明細書
【補正対象項目名】００１６
【補正方法】変更
【補正の内容】
【００１６】
本発明で用いるトナー担持体においては、表面層が下記樹脂Ａ、及び樹脂Ｂを含有し、微小圧縮試験において、負荷速度９．８×１０-5Ｎ／ｓｅｃで荷重９．８×１０-4Ｎを負荷したときの最大変位量をＸ１００D（μｍ）、荷重２．０×１０-4Ｎ時の変位量をＸ２０D（μｍ）としたとき、
５．０≦Ｘ１００D≦１５．０
１．０≦Ｘ２０D≦３．０
であることを特徴としている。
【手続補正６】
【補正対象書類名】明細書
【補正対象項目名】００２２
【補正方法】変更
【補正の内容】
【００２２】
微小圧縮試験におけるトナーの微小圧縮が適正な値であっても、トナー担持体表面層の負荷速度９．８×１０-5Ｎ／ｓｅｃで荷重９．８×１０-4Ｎを負荷したときの最大変位量Ｘ１００Dが５．０より小さい場合、担持体へのトナーのフィルミングの抑制効果が得られにくくなる。逆に１５．０を超える場合、アクリル樹脂樹脂を含有していても規制部材への固着やバンディングが発生し易くなる。好ましくは６．０以上１３．０以下であり、より好ましくは７．０以上１１．０以下であり本発明の効果が安定して得られる。また、荷重２．０×１０-4Ｎ時の変位量Ｘ２０Dが１．０より小さい場合、フィルミングの発生がより顕著となる。逆に３．０を超える場合は規制部材への固着が発生し易い。より好ましくは１．２以上２．８以下であり、より安定した画像が得られやすい。
【手続補正７】
【補正対象書類名】明細書
【補正対象項目名】００２３
【補正方法】変更
【補正の内容】
【００２３】
また、微小圧縮試験におけるトナー担持体の微小圧縮が適正な値であっても、トナーの負荷速度９．８×１０-5Ｎ／ｓｅｃで荷重９．８×１０-4Ｎを負荷したときの最大変位量／トナーの粒子径（Ｘ１００T／Ｄ）が０．１０より小さい場合、外添剤の遊離による濃度低下や解像性の低下が起こり易い。一方、０．９０を超える場合、トナー担持体表面の微小硬度が適正な値であっても、現像スジが発生する。より好ましくは０．４０以上０．８０であり画像安定性がより得られる。また、荷重２．０×１０-4Ｎ時の変位量／トナーの粒子径（Ｘ２０T／Ｄ）が０．０１０より小さい場合、充分な定着性が得られない。一方、０．０８０を超える場合、耐ストレス性が低下しトナー担持体へのフィルミングが発生する。より好ましくは０．０１５以上０．０６０以下であり本発明の効果がより得られやすい。